La présente invention concerne un élément photo- sensible à l'halogénure d'argent, notamment pour exposi- tion au laser, et plus particulièrement un élément à l'halogénure d'argent photosensible photographique prévu pour être exposé au laser à travers une trame de contact pour former des images tramées. On sait dans la technique photographique que pour reproduire une image présentant une gradation continue, l'image est divisée en un grand nombre de points dont la dimension varie en fonction de la densité et l'image se trouve ainsi transformée en une image tramée. Une telle image est obtenue en soumettant à une exposition photo- graphique un élément photosensible à contraste élevé, par exemple un film lithographique, à travers une trame de contact ou un écran de verre. Les sources lumineuses utilisées jusqu'à présent pour l'exposition photographique à travers une trame de contact pour réaliser de telles images tramées, sont généralement des lampes au tungstène, au mercure, au xénon, des lampes à décharge, etc. Plus récemment, on a mis au point une méthode de formation d'image au moyen d'un système de scanner, de plus en plus souvent utilisé, selon laquelle on effectue une exposition d'un élément à l'halogénure d'argent photosen- sible en fonction d'un signal image obtenu par balayage de l'image originale présentant une gradation continue, pour procurer une image positive ou négative correspondant à l'image originale. Cette méthode de formation d'image par scanner implique l'utilisation d'un générateur de points ainsi qu'un écran de scanner o l'image tramée est obtenue au moyen d'une trame de contact comme ci-dessus. La source lumineuse utilisée dans le système de formation d'images tramées par scanner ne peut être une des sources citées ci-dessus, par exemple une lampe au tungstène, en raison de leur faible rendement et de leur durée de vie trop brève. Pour cette raison, on a récemment mis au point un scanner utilisant comme source lumineuse une lumière cohérente émise par un laser. Il est possible d'utiliser un laser à rubis, un laser néon-hélium, un laser à argon, un laser au krypton, un laser hélium-cadmium, un laser au dioxyde de carbone, etc.; on utilise généralement un laser néon-hélium qui est relativement peu onéreux et procure un niveau de sortie stable. Pour effectuer l'exposition photographique à travers une trame de contact, sur un élément photosensible tel qu'un film lithographique, afin de former une image tra- mée, il est nécessaire que la trame de contact soit portée en contact étroit avec l'élément photosensible, par exemple en procèdant par la méthode de contact sous vide. Quand la lumière pénètre l'interface séparant deux éléments différents en contact étroit l'un avec l'autre, un phénomène d'interférence de la lumière apparait.Ce phéno- mène se traduit par les anneaux de Newton bien connus en optique. En conséquence, quand un élément photosensible à contraste élevé est exposé à travers une trame de contact, ce phénomène d'interférence de la lumière apparait à l'in- terface entre l'écran et l'élément photosensible provoquant la formation dans l'élément photosensible d'un défaut ci- après dénommé "frange d'interférence". En particulier, lorsqu'on utilise comme source lumineuse un laser, en raison des caractéristiques propres au laser, c'est-à-dire la cohérence de la lumière et son uniformité de phase, le phénomène d'interférence se trouve amplifié et il en résulte que la frange d'interférence apparait encore plus nettement. Quand l'interférence apparait dans un modèle o les points représentent 10 à 20% de la surface-o ils sont dispersés, par exemple dans le cas d'une photographie d'un ciel clair ou de divers articles présentant des couleurs pâles, la frange d'interférence apparait dans l'image tirée telle qu'elle est, et ne peutpas être retouchée. Quand la frange d'interférence apparait dans un modèle o les points représentent 50% de la surface, par exemple dans le cas d'un portrait, il se forme une ligne de contour du sujet qui constitue un défaut sérieux de l'image tramée. 2467421 i Il en résulte que parmi les sujets de recherches dans la mise au point des méthodes de formation d'images précitées, l'un des plus importants est de tenter de réduire au minimum la formation de la frange d'interférence dans la formation d'une image tramée par exposition d'un élément photosensible à contraste élevé, par exposition photographique à travers une trame de contact en utilisant un laser comme source lumi- neuse, et par exemple par la méthode du scanner. On a proposé de limiter la formation des anneaux de Newton en utilisant des agents de matage tels que la silice colloidale ou le méthacrylate de polyméthyle, mais ces agents de matage ne se sont pas avérés satisfaisants pour un tel usage dans un élément photosensible destiné à une exposition photographique au moyen d'un laser. Les travaux de recherche entrepris par la demanderesse ont permis de limiter la formation de la frange d'interfé- rence en: l/ disposant d'une couche de dispersion de la lumière, à travers laquelle la couche d'émulsion photosensible à l'ha- logénure d'argent est exposée à la lumière d'un laser; 2/ employant comme particules de dispersion de la lumière dans la couche précitée, des particules susceptibles d'être dissoutes et éliminées au cours du développement; et 3/ limitant la dimension des particules de dispersion de la lumière dans un domaine de valeur bien déterminé. La présente invention a par conséquent pour objet un élément à l'halogénure d'argent photosensible photographique prévu pour être exposé à la lumière d'un laser, comprenant un support, au moins une couche d'émulsion à 1'halogénure d'argent photosensible recouvrant le support et une couche de dispersion de la lumière disposée de telle sorte que la couche d'émulsion à l'halogénure d'argent photosensible ne puisse être exposée au laser qu'à travers la couche de dispersion de la lumière qui contient des particules dis- persant la lumière susceptibles d'être dissoutes et éliminées au cours du développement, et présentant un diamètre compris entre 50 et 300% de la valeur de la longueur d'onde de la lumière du laser utilisée pour l'exposition. 2467421 1 Les particules de dispersion de la lumière utilisées dans l'invention doivent être dissoutes au cours du dévelop- pement de l'image, c'est-à-dire qu'elles doivent être solubles par exemple dans le révélateur ou dans le fixateur. De telles particules de dispersion de la lumière peuvent être consti- tuées de composés inorganiques tels que l'halogénure d'argent, le sulfate de cadmium, le carbonate de calcium, le carbonate de cadmium, l'oxalate de baryum, l'hydroxyde de zinc, le chlorure de thallium, etc., ou de composés organiques tels qu'un copolymère méthacrylate de polyméthyle-acide acrylique, ou des dérivés d'amidon contenant des groupes carboxyles ou sulfonyles libres, etc. Parmi ces composés, on utilise de préférence ceux qui possèdent un indice de réfraction élevé et peuvent être fa- cilement dissous au cours du développement, et tout parti- culièrement des particules d'halogénure d'argent. Des particules d'halogénure d'argent pratiquement insensibles à la lumière sont utilisées de préférence comme particules de dispersion de la lumière. L'expression "pra- tiquement insensibles à la lumière" signifie que l'halogé- nure d'argent n'est pas du tout sensible à la lumière ou présente une sensibilité suffisamment faible pour ne pas pro- curer une image latente développable. De telles particules d'halogénure d'argent insensibles à la lumière ne sont pas soumises à des conditions particu- lières en ce qui concerne la composition en halogénure, et on peut utiliser toutes sortes de bromure, chlorobromure, iodobromure d'argent, etc. Lorsque l'émulsion à l'halogénure d'argent photosensible est du type litho et est développée au moyen d'un révélateur litho, on utilise de préférence des particules de bromure d'argent ou de iodobromure d'argent comme particules d'halogénure insensibles à la lumière. Ces particules d'halogénure d'argent insensibles à la lumière sont de préférence des particules qui n'ont pas été soumises à une maturation chimique. En ce qui concerne la dimension des particules de dispersion de la lumière, le diamètre doit être compris entre et 300% de la longueur d'onde-de la lumière émise par le laser, et de préférence entre 50 et 150% et plus parti- culièrement entre 80 et 120%. Par exemple, lorsqu'on uti- lise un laser néon-hélium, de longueur d'onde 632,8 nm, les particules de dispersion de la lumière ont de préférence des diamètres compris entre 0, 32 et 1,90 lde préférence entre 0,32 et 0,95 pet plus particulièrement entre 0,4 et 0,77. Etant donné que la longueur d'onde de la lumière émise par le laser est bien connue pour chaque type de laser, la dimension des particules de dispersion de la lumière s'en déduit sans difficulté. D'autres lasers avantageusement utilisables comme source lumineuse conformément à la pré- sente invention ont les longueurs d'ondes suivantes: rubis: 694,3 et 692, 9 nm argon: 488, 515, et 458 nm krypton: 647, 568, et 531 nm héliumcadmium: 441,6 et 325,0 nm La dimension des particules utilisées dans l'invention est mesurée par la méthode d'approximation des surfaces pro- jetées, c'est-à-dire qu'une particule apparaissant sur une photographie prise au microscope électronique, soumise à un assombrissement, est mesurée par exemple avec un appareil de mesure de type TGZ-3 (Karl Zeiss) et on considère que le diamètre de la particule est celui d'un cercle ayant la même surface projetée. D'autres détails sur la méthode de mesure de la dimension des particules peuvent être trouvés dans W.Peelaers "Sci.and Ind. Photo." 38, 33 (1967). La quantité de particules de dispersion de la lumière utilisées est comprise entre 0,2 et lOg/m2, et de préférence entre 0,3 et 2,Og par m2. Bien que l'épaisseur de la couche de dispersion de la lumière ne soit soumise à aucune condition particulière, elle est généralement comprise entre 0,4 et 5 microns, et de préférence entre 0,6 et 2 microns. La couche de dispersion de la lumière est de préfé- rence insensible à la lumière. De plus divers additifs peuvent y être incorporés et par exemple un liant constitué par un colloide hydrophile tel que la gélatine, un agent 2467421 1 de réticulation de la gélatine, un latex de polymère, un agent de matage (par exemple pour faciliter la retouche de la surface à la main on peut utiliser des particules de méthacrylate de polyméthyle, de dioxyde de silicium, etc. ayant de préférence un diamètre compris entre 2 et 5 microns), un plastifiant, etc. En ce qui concerne ces additifs on pourra se référer à Research Disclosure, vol.176, p.22-26 (Décembre 1978). La couche de dispersion de la lumière suivant l'in- vention est disposée entre la source laser et la couche d'émulsion photosensible à l'halogénure d'argent, c'est-à- dire qu'elle est disposée de telle sorte que la couche d'émul- sion photosensible à l'halogénure d'argent soit exposée à la lumière du laser à travers la couche de dispersion. Par exemple, lorsqu'au moins une couche d'émulsion à l'halogé- nure d'argent photosensible est appliquée sur le support, la couche de dispersion de la lumière peut être placée par- dessus la couche d'émulsion à l'halogénure d'argent photo- sensible. Le cas échéant, une couche protectrice superfi- cielle peut être appliquée sur la couche de dispersion de la lumière. En général, l'exposition photographique est effectuée du côté de l'élément photosensible comportant la couche d'émulsion, mais elle peut être effectuée du côté de la couche dorsale, c'est-à-dire à travers le dos du support; dans ce dernier cas, c'est-à-dire dans le cas d'un élément photo- sensible à exposition par le dos, la couche de dispersion de la lumière est appliquée sur la couche dorsale, ou entre la couche d'émulsion à l'halogénure d'argent photosensible et le support. La couche d'émulsion à l'halogénure d'argent photo- sensible utilisée dans l'invention est décrite plus en détail ci-après. Tout type d'émulsion à 1'halogénure d'argent photo- sensible peut être utilisé dans la mesure o il procure une valeur du gamma (c'est-à-dire la pente de la courbe carac- téristique) supérieure ou égale à 10 quand on utilise un révélateur comme décrit ci-après. Par exemple, on peut 2467421:l utiliser des émulsions à l'halogénure d'argent de type litho, ou des émulsions à l'halogénure d'argent à contraste élevé autres que les émulsions de type litho précitées. Les émulsions à l'halogénure d'argent de type litho peuvent contenir de préférence, comme halogénure d'argent, du chlorobromure d'argent comprenant au moins 60 moles pour cent (et de préférence au moins 75 moles pour cent) de chlo- rure d'argent, et 0 à 5 moles pour cent d'iodure d'argent; une émulsion au iodochlorobromure d'argent peut également être utilisée. La dimension, la forme du cristal, la dis- tribution de la dimension, etc., des particules d'halogé- nure d'argent peuvent être quelconques, mais on utilise de préférence des particules de diamètre inférieur ou égal à 0,7 micron. La sensibilité des émulsions à l'halogénure d'argent peut être augmentée en utilisant des composés à base d'or tels que des sels d'acide chloroaurique, du trichlorure d'or, etc., des sels de métaux nobles tels que le rhodium ou l'iridium, des composés sulfurés susceptibles de former un sulfure d'argent par réaction avec les sels d'argent, et des substances réductrices telles que des sels stanneux, des amines, etc. Les liants utilisables pour l'émulsion à l'halogé- nure d'argent peuvent être la gélatine, une gélatine modi- fiée, un dérivé de gélatine, un polymère synthétique hydro- phile, etc. Le cas échéant, un latex de polymère, par exemple d'homopolymère ou de copolymère d'acrylate d'alkyle, de méthacrylate d'alkyle, d'acide acrylique, d'acrylate de glycidyle, etc. comme décrit dans les brevets US 3411.911, 3411.912, 3142.568, 3325.286, 3547.650, ou dans la publi- cation de brevet japonais 5331/70, peuvent être ajoutés à la couche d'émulsion à lhalogénure d'argent ou aux autres couches, pour améliorer la stabilité dimensionnelle de l'élément photographique ou les propriétés du film. L'émulsion photographique peut encore contenir des antivoile connus tels que des composés hétérocycliques, par exemple le 4-hydroxy-6-méthyl-1,3, 3a,7-tétrazaindène, le 3-méthylbenzothiazole, le 1-phényl-5mercaptotétrazole, etc., des composés à base de mercure, des composés mercapto ainsi que les composés décrits dans les demandes de brevets japonais publiés n 81024/74, 6306/75, 19429/75, et au brevet US 3.850.639. Les émulsions à l'halogénure d'argent de type litho utilisées dans l'invention peuvent être soumises à une sen- sibilisation ou une supersensibilisation spectrale ortho- chromatique ou panchromatique, au moyen de colorants cyanine tels que des cyanines, mérocyanines, carbocyanines, etc. ou des mélanges de tels cyanines, ou encore des mélanges de colorants cyanines et de colorants styryles connus. En particulier, on peut utiliser les colorants sensibilisateurs décrits dans les demandes de brevets japonais publiées 95836/76, 115821/76, 115822/76, 106422/76, 106423/76, 33622/76, 18726/79, dans la publication de brevet japonais 21366/77, et dans les brevets US 3567.458 et 3847621. On peut également utiliser des durcisseurs connus, et par exemple ceux décrits dans les brevets US 2.732.316, 3.100.704, 3.288.775 et 3.635.718. Des exemples de durcis- seurs connus utilisables dans l'invention sont les aldéhydes, les cétones, les composés à atome d'halogène réactif (par exemple la 2-hydroxy-4,6dichloro-1,3,5-triazine), des composés oléfiniques réactifs, des composés N-méthylol, des composés aziridine, des composés carbodiimido, etc. Des agents tensio-actifs peuvent être utilisés et ajoutés aux émulsions photographiques comme agents d'enduc- tion auxiliaires ou pour améliorer les caractéristiques photographiques. Des exemples préférentiels de tels agents tensio- actifs sont les agents tensio-actifs naturels tels que la saponine, les agents tensio-actifs non ioniques tels que ceux à base d'oxyde d'alkylène (par exemple ceux décrits dans les demandes de brevets japonais publiées 156.423/75 69124/74, 3217/78), des agents tensio-actifs glycidiques, des agents tensio-actifs anioniques contenant des groupes acides tels que des groupes acides carboxyliques ou acides sulfoniques (par exemple ceux décrits au brevet US 3415.649) ou des groupes acides phosphoriques, ou des groupes esters sulfuriques etc., et des agents tensio-actifs amphotères tels que des aminoacides, des acides amino sulfoniques, des esters sulfuriques ou phosphoriques d'aminoalcools, etc. Des agents tensio-actifs anioniques préférés sont ceux à base d'acide sulfonique, ainsi que ceux décrits dans la publication de brevet japonais 5331/70, dans la publi- cation de brevet japonais (demande) n"156423/75, et dans le brevet US 3.415.649. Des exemples préférentiels d'agents tensio-actifs anioniques utilisables dans l'invention sont donnés ci- dessoust la liste n'étant pas limitative. C12H25 SO3Na C9Hl94 0 (CH2CH2O0)3(CH2)3SO3Na C9H19 0 C(CH2CH2O) 10 (CH2) 3SO3Na C9H19 O (CH2CH20)10S03Na C12H25/.O (CH2CH20)6 (CH2)3SO3Na 2467421! La quantité d'agent tensio-actif anionique ajouté à la couche d'émulsion photographique est comprise entre O,Olg et 10g par mole d'halogénure d'argent, et de préférence entre O,05g et 5g par mole d'halogénure d'argent. On peut également utiliser des accélérateurs de déve- loppement pour les émulsions photographiques utilisées dans l'invention, et par exemple ceux décrits dans les brevets US 3288.612, 3.333.959, 3. 345.175, 3.708.303, anglais 1098748, allemands 1141.531 et 1183.784. D'autres additifs utiles ainsi que des méthodes de préparation d'éléments photosensibles, sont décrits par exemple dans Research Disclosure, Vol. 176, p.22-26 (décembre 1978). Le révélateur de type litho utilisé pour développer l'émulsion à l'halogénure d'argent de type litho, comprend essentiellement un o- ou pdihydroxybenzéne, un agent alcalin, une faible quantité d'ions sulfite libres, et un tampon acide sulfureux. Des révélateurs litho de ce type sont bien connus et sont décrits par exemple au brevet US 3.128.180. Les développateurs du type o- et p-dihydroxybenzène sont bien connus dans la technique photographique, et peuvent être utilisés sans difficulté par l'homme du métier. Il peut s'agir par exemple de l'hydroquinone, la chloro-hydro- quinone, la bromo-hydroquinone, l'isopropyl-hydroquinone, la toluhydroquinone, la méthylhydroquinone, la 2,3-dichloro- hydroquinone, la 2,5-diméthylhydroquinone, etc. Parmi ces composés on utilise de préférence l'hydroquinone. Ces développateurs peuvent être utilisés isolément ou en combinaison. La quantité de développateur est géné- ralement comprise entre 1 et lOOg, et de préférence entre 5 et 80g par litre de révélateur. Un tampon ionique acide sulfureux est utilisé en quantité suffisante pour maintenir constante la concentration en sulfite dans le révélateur. On peut utiliser par exemple des produits d'addition d'un aldéhyde et d'un hydrogéno- 39 sulfite alcalin tels qu'un produit d'addition de formaline et d'hydrogénosulfite de sodium, des produits d'addition d'une cétone et d'un hydrogénosulfite alcalin tel que le produit d'addition de l'acétone et d'un hydrogénosulfite 2467421 2 il alcalin, des condensais d'acide carbonyl-hydrogéno-sulfu- rique et d'amine tels que le bis(2-hydroxyéthyl)amino- méthanesulfonate de sodium, etc. La quantité de tampon utilisée est comprise de pré- férence entre 13 et 120g par litre de révélateur. En ajoutant au révélateur utilisé dans l'invention des sels alcalins d'acide sulfureux tels que le sulfite de sodium, il est possible de contrôler la concentration en ions acide sulfureux libres. La quantité de sulfite ajoutée est généralement inférieure ou égale à 5g par litre de révé- lateur, et de préférence inférieure à 3g/litre, bien que des quantités supérieures à Sg puissent être envisagées. Dans de nombreux cas, il est préférable d'incorporer dans le révélateur un halogénure alcalin (en particulier un bromure tel que le bromure de sodium et le bromure de potas- sium) comme agent de contrôle du développement. De plus, il est préférable d'ajouter l'halogénure alcalin en une quan- tité comprise entre 0,01 à 10g, et de préférence entre 0,1 et 5g par litre de révélateur. L'émulsion à 1'halogénure d'argent à contraste élevé utilisée dans l'invention peut être, outre l'émulsion à l'ha- logénure d'argent de type litho décrite ci-dessus, une émul- sion à l'halogénure d'argent qui procure un contraste élevé par développement au moyen de révélateurs stables autres que les révélateurs de type litho, en présence de sels de tétrazonium, de dérivés de l'hydrazine, etc. On pourra se référer par exemple à J.A.C.Yur, J. Franklin Institute, vol.239, p.221-230 (1945). En ce qui concerne la composition et le développement de ces émulsions à l'halogénure d'argent à contraste élevé, on pourra se référer par exemple aux demandes de brevets japonais publiées Nos 18317/77 - 95015/78 - 95016/78 - 95017/78 - 95018/78 - 93822/78 - 95618/78 - 95619/78 - 95628/78 - 137133/78 - 37732/79 - 40629/79. Les supports utilisables pour la fabrication des éléments photosensibles conformes à l'invention peuvent être un film de polyester tel que le téréphtalate de polyéthylène, un film d'ester cellulosique tel que le triacétate de 12 2467421 cellulose# un film de polycarbonate, etc. Parmi ces films on utilise de préférence le téréphtalate de polyéthylène. La température et la durée de développement des élé- ments photosensibles selon l'invention ne sont soumises à aucune condition particulière, la température est comprise généralement entre 20 et 50'C, et de préférence entre 25 et C, et la durée du développement est comprise entre 30 s. et 5 mn. et de préférence entre 1 et 3 mn. Aucune condition n'est imposée en ce qui concerne la composition de la solution de fixage ainsi que la tempé- rature et la durée du fixage. Les exemples suivants illustrent l'invention plus en détail sans en limiter la portée. EXEMPLE 1 1/ Préparation de l'émulsion photosensible à l'halogénure d'argent. On prépare une émulsion à l'halogénure d'argent comprenant 80 moles pour cent de chlorure d'argent, 19,5 moles pour cent de bromure d'argent, et 0, 5 mole pour cent de iodure d'argent en effectuant une sensibilisation à l'or et une sen- sibilisation au soufre. Le diamètre moyen des particules d'halogénure d'argent est 0,35 micron. On ajoute 0,06 g/mole d'AgX de colorant sensibilisateur I et 0,14g/mole d'AgX de composé II à 625g de l'émulsion à l'halogènure d'argent. Puis on ajoute successivement 0,3g/mole d'AgX de 4-hydroxy-6- méthyl-1,3,3a,7-tétrazaindène comme stabilisant, 0,70g/mole d'AgX d'oxyde de polyalkylène (composé' III), 2g/mole d'AgX de dodécylbenzène sulfonate de sodium comme agent tensio- actif, 0,8g/mole d'AgX d'acide mucochlorique comme durcis- seurt et 40g/mole d'AgX du latex de polymère décrit dans la publication de brevet japonais n'5331/70 pour préparer une émulsion à l'halogénure d'argent. Colorant sensibilisateur (1) Io Composé (II) S03Na oeX..o.(9rN H I NH N N O N S03Na Nt C. Composé (III) HO'CH2CH20 O)-CHCH20 HE CH2CH20-cH b=8 a+ c=50 2/ Préparation de la solution d'enduction de la couche de dispersion de la lumière. Gélatine 260g Sel de sodium de la 2,4-dichloro- 6-hydroxy-s-triazine. 4g Dodécylbenzènesulfonate de sodium. lOg Particules de dispersion de la lumière (cf.tableau 1) Agent de matage (cf. tableau 1) Eau 5 litres 3/ Préparation de la solution d'enduction de la couche dorsale. On prépare une solution aqueuse contenant, pour lOOg de gélatine compté à sec, 50g de silice colloidale de rap- port en poids Si02/K20égal à environ 935, obtenue en ajou- tant de l'hydroxyde de potassium à une solution présentant un rapport en poids SiO2/Na20 d'environ 500, le rapport SiO2/Na20 désignant le rapport en poids de la silice à l'hydroxyde de sodium converti en Na20. Cette préparation s'effectue comme l'échantillon.n4 de l'exemple 1 de la demande de brevet japonais publiée n 123.916/78, et on obtient ainsi la solution d'enduction de la couche dorsale. 2467421 1 4/ Préparation de l'élément photosensible photo- graphique de type litho. On enduit tout d'abord la couche dorsale sur un substrat de téréphtalate de polyéthylène de 100 microns d'épaisseur. Puis, sur la face opposée du film, la couche d'émulsion à l'halogénure d'argent photosensible, et la couche de dispersion de la lumière sont enduites simultané- ment par extrusion, de telle sorte que la couche de disper- sion de la lumière recouvre la couche d'émulsion à l'halo- génure d'argent photosensible; on a ainsi préparé des élé- ments photosensibles photographiques de type litho consti- tuant les échantillons 1 à 7. Après séchage, l'épaisseur de la couche d'émulsion photosensible est 5,0 microns, et celle de la couche de dispersion de la lumière est 0,8 micron. Les couches de dispersion de la lumière des échantil- lons contiennent, outre les particules de dispersion de la lumière indiquées au tableau 1, des particules de méthacry- late de polyméthyle de diamètre moyen 4,0 micron à raison de 0,05g/m2 comme agent de matage. * Les particules de dispersion de la lumière utilisées dans les échantillons 1 à 7 sont indiquées au tableau 1. Ces échantillons sont exposés suivant les deux méthodes ci-dessous: Méthode 1 L'échantillon est porté au contact d'une trame de contact grise négative (Dai Nippon Screen Cy 150 L/pouce) et exposé pendant 1 s. sous un coin optique présentant un pas de 0,1 (logE) sous une lampe au tungstène blanche de température de couleur 2860'K. Méthode 2 L'échantillon est porté au contact de la même trame de contact que dans la méthode 1, et exposé pendant 1/100000 s. sous le même coin optique au moyen d'un laser néon-hélium (GAS LASER GLG 2034 de Nippon Electric Co. Ltd). L'exposition est contrôlée au moyen d'un filtre gris neutre afin qu'ellesoit égale suivant les deux méthodes 1 et 2. 2467421 l. 6/ Développement et mesure. Après exposition, chaque échantillon est développé à 270C pendant 100 s. au moyen du développateur litho décrit au tableau 2, dans un appareil de développement automatique. Après développement, on examine à l'oeil nu la formation de la frange d'interférence et d'une turbidité (brume) des zones non-image. Les résultats sont regroupés au tableau 1 ci-après. Comme le montrent les résultats du tableau 1, dans le cas des échantillons 3 et 4 conformes à la présente in- vention, contenant comme agentsde dispersion de la lumière des particules de bromure d'argent insensibles à la lumière, de diamètres respectifs 0,6 micron, et 1,5 micron, même lorsqu'ils sont exposés au moyen d'un laser suivant la méthode 2, la formation d'une frange d'interférence n'est que limitée, et aucune brume n'est formée. En particulier, dans le cas de l'échantillon n03, la frange d'interférence n'apparait pratiquement pas, ce qui constitue un avantage indéniable. Par contre, dans le cas des échantillons 5 et 6, contenant respectivement des particules de méthacrylate de polyméthyle et de silice, présentant la même dimension (0, 6 micron) que les particules de l'échantillon 3 comme agent de dispersion de la lumière, la formation d'une frange d'interférence a pu être contrôlée, mais ces agents de dis- persion de la lumière restent dans l'élément photosensible après le développement, et occasionnent alors un accrois- sement de la brume, ce qui constitue un inconvénient sur le plan pratique. Mesure de la frange d'interférence: o: aucune formation A: légère formation x: apparitions nombreuses Mesure de la brume: o: aucune brume observée dans les zones non image x: brume (turbidité) dans les zones nonimage T A B L E A U 1 N- ("j Echantillon Couche de dispersion de la lumière Agent de matage Agent de dispersion de la lumière Frange d'interférence Méthode Méthode d'exposition d'exposition (1) (2) Brume Méthode Méthode d'exposition d'exposition (1) (2) (Invention) Methacrylate de Polymethyle (diamètre moyen des particules 2 4,0 p) 0,05 g/m "' (Invention) Particules d'AgBr insensibles à la lumière 2 (0,2 p) 1,0 g/m (0,6 p) 1,0 g/m (1,5 p) 1,0 g/m2 Particules de Methacrylate de Polymethyle 2 (0,6 p) 1,0 g/m SiO2 (0,6 p) 1,0 g/m2 o o o x x o x o o o x o o o o o A o "' o x x "l i %.0 i "l o 2467421 1 Tableau 2 Révélateur Hydroquinone 15g Produit d'addition du formal- déhyde et de l'hydrogéno- sulfite de sodium. 50g Carbonate de potassium 30g Sulfite de sodium 2,5g Bromure de potassium 2,Og Acide borique 5,Og Hydroxyde de sodium 3,Og Triéthylèneglycol 40g EDTA disodique 1,Og Diéthanolamine lOg Eau, pour compléter à 1OOOml EXEMPLE 2 1/ Préparation de l'émulsion à l'halogénure d'argent photosensible. On procède comme dans l'exemple 1 2/ Préparation de la couche de dispersion de la lumière. Gélatine 260g 2,4-dichloro-6-hydroxy-s-triazine 4g Dodécylbenzènesulfonate de sodium log Particules de bromure d'argent insensibles à la lumière (diamètre moyen: 0,6 p) 160g 3/ Préparation de la couche protectrice superficielle. Gélatine 26Og Acide dodécylbenzène sulfonique 4g Particules de méthacrylate de polyméthyle (diamètre moyen 4, O0) 24g Eau 5 Litres 4/ Préparation de la couche dorsale. On procède comme dans l'exemple 1. / Préparation de l'élément photosensible. La couche dorsale est appliquée en une épaisseur de p sur une face d'un film en téréphtalate de polyéthylène (épaisseur 100 m) pourvue d'une sous-couche puis, sur l'autre face du support on enduit en même temps la couche d'émulsion à l'halogénure d'argent photosensible (AgX:lOg/m2), la couche de dispersion de la lumière (AgBr) insensible à la lumière 1,Og/m2). et la couche protectrice superficielle (méthacrylate de polyméthyle: 0,05g/m2) pour procurer une structure multicouches comprenant un support, la couche d'émulsion photosensible sur le support, la couche de dis- persion de la lumière sur la couche photosensible, et la couche protectrice sur la couche de dispersion de la lumière. 6/ Exposition et mesure. L'élément photosensible à l'halogénure d'argent ainsi obtenu est exposé suivant la méthode 2 de l'exemple 1,puis développé comme indiqué dans l'exemple 1. On constate alors qu'aucune frange d'interférence n'apparait, et aucune augmentation de la brume n'est observée. 2467421 1 REVENDICATIONS 1. Elément à l'halogénure d'argent photosensible photo- graphique pour formation d'une image tramée, par exposition photographique au laser comprenant un support, au moins une couche d'émulsion photosensible à l'halogénure d'argent, et une couche de dispersion de la lumière, caractérisé en ce que la couche de dispersion de la lumière est disposée dans l'élément photographique de telle sorte que la couche d'émul- sion photosensible à l'halogénure d'argent soit exposée au laser à travers la couche de dispersion de la lumière, cette dernière contenant des particules de dispersion de la lumière susceptibles d'être dissoutes et éliminées au cours du déve- loppement, le diamètre des particules étant compris entre et 300% de la longueur d'onde de la lumière émise par le laser pour l'exposition. 2. Elément photosensible selon la revendication 1, caractérisé en ce que les particules de dispersion de la lu- mière sont des partidules d'halogénure d'argent pratiquement insensibles à la lumière. 3. Elément photosensible selon l'une quelconque des revendications 1 et 2, caractérisé en ce que le diamètre des particules de dispersion de la lumière est compris entre et 150% de la longueur d'onde de la lumière émise par le laser. 4. Elément photosensible selon la revendication 1, caractérisé en ce que la couche de dispersion de la lumière est insensible à la lumière. 5. Elément photosensible selon la revendication 1, caractérisé en ce que la couche d'émulsion photosensible à l'halogénure d'argent est une couche d'émulsion à l'halo- génure d'argent de type litho. 6. Elément photosensible selon la revendication 2, caractérisé en ce que la concentration des particules d'halo- génure d'argent insensibles à la lumière est comprise entre 0,3 et 2,Og/m2. 7. Elément photosensible selon la revendication 2, caractérisé en ce que la couche de dispersion de la lumière contient un agent de matage comprenant des particules de 2467421 1 diamètre compris entre 2 et 5 microns. 8. Elément photosensible selon la revendication 7, caractérisé en ce que l'agent de matage est le méthacrylate de polyméthyle. 9. Elément photosensible selon la revendication 1, caractérisé en ce qu'une couche protectrice superficielle est disposée sur la couche de dispersion de la lumière. 10. Elément photosensible selon la revendication 9, caractérisé en ce que la couche protectrice superficielle contient un agent de matage constitué par des particules de méthacrylate de polyméthyle de diamètre compris entre 2 et 5 microns. 11. Elément photosensible selon l'une quelconque des revendications 1 et 2, caractérisé en ce qu'il comporte un support, au moins une couche d'émulsion à l'halogénure d'argent photosensible, et la couche de dispersion de la lumières dans cet ordre. 12. Elément photosensible selon l'une quelconque des revendications 1 et 2, caractérisé en ce qu'il comprend un support, la couche de dispersion de la lumière, et au moins une couche d'émulsion à l'halogénure d'argent photo- sensible, dans cet ordre. 13. Elément photosensible selon l'une quelconque des revendications 1 et 2, caractérisé en ce qu'il comprend la couche de dispersion de la lumière, un support, et au moins une couche d'émulsion à l'halogénure d'argent photo- sensible, dans cet ordre. 14. Elément photosensible selon la revendication3, caractérisé en ce que le diamètre des particules de dispersion de la lumière, est compris entre 50 et 150% de la longueur d'onde de la lumière émise par le laser. 15. Elément photosensible selon la revendication 3, caractérisé en ce que le diamètre des particules de disper- sion de la lumière est compris entre 80 et 120% de la longueur d'onde de la lumière émise par le laser. 16. Elément photosensible selon la revendication 3, caractérisé en ce que la laser est un laser néon-hélium, et le diamètre des particules de dispersion de la lumière est compris entre 0,321 et 1,901V 17. Elément photosensible selon la revendication 14, caractérisé en ce que le laser est un laser néon-hélium, et le diamètre des particules de dispersion de la lumière est compris entre 0,32 pet 0,95 p. 18. Elément photosensible selon la revendication 15, caractérisé en ce que le laser est un laser néon-hélium, et le diamètre des particules de dispersion de la lumière est compris entre 0,4p et 0,7p - 19. Elément photosensible selon l'une quelconque des revendications 1 et 2, caractérisé en ce que la quantité de particules de dispersion de la lumière est comprise entre 0,2 et lOg/m2. 20. Procédé de formation d'une image tramée, par exposition d'un élément à l'halogénure d'argent photogra- phique photosensible, à la lumière d'un laser à travers une trame de contact, caractérisé en ce que l'élément photo- sensible comprend un support, au moins une couche d'émulsion photosensible à l'halogénure d'argent, et au moins une couche de dispersion de la lumière disposée de telle sorte que la couche d'émulsion photosensible à l'halogénure d'argent soit exposée au laser à travers la couche de dispersion de la lumière, cette dernière contenant des particules de disper- sion de la lumière susceptibles d'être dissoutes et éliminées au cours du développement, le diamètre des particules étant compris entre 50 et 300% de la longueur d'onde de la lumière émise par le laser. 21. Procédé selon la revendication 20, caractérisé en ce que les particules de dispersion de la lumière sont des particules d'halogénure d'argent pratiquement insensibles à la lumière. 22. Procédé selon la revendication 20, caractérisé en ce que le diamètre des particules de dispersion de la lumière est compris entre 50 et 150% de la longueur d'onde de la lumière émise par le laser. 2467421 1 23. Procédé selon la revendication 20, caractérisé en ce que le diamètre des particules de dispersion de la lumière est compris entre 80 et 120% de la longueur d'onde de la lumière émise par le laser. 24. Procédé selon l'une quelconque des revendica- tions 20 à 23, caractérisé en ce que le laser est un laser néon-hélium. 25. Procédé selon la revendication 24, caractérisé en ce que la concentration des particules de dispersion de la lumière est comprise entre 0,3 et 2,0g/m2. 26. Procédé selon la revendication 25, caractérisé en ce que la couche de dispersion de la lumière contient un agent de matage constitué de particules de diamètre com- pris entre 2 et 5 microns. 27. Procédé selon la revendication 26, caractérisé en ce que l'agent de matage est le méthacrylate de poly- méthyle. 28. Procédé selon la revendication 27, caractérisé en ce qu'une couche protectrice superficielle est disposée sur la couche de dispersion de la lumière. 29. Procédé selon la revendication 28, caractérisé en ce que la couche protectrice superficielle contient un agent de matage constitué de particules de méthacrylate de polyméthyle de diamètre compris entre 2 et 5 microns. 30. Procédé de formation d'une image photographique en réduisant au minimum la formation des franges d'inter- férence, caractérisé en ce qu'on expose à la lumière d'un laser un élément à l'halogénure d'argent photosensible photographique comprenant un support, au moins une couche d'émulsion photosensible à l'halobénure d'argent, et au moins une couche de dispersion de la lumière disposée de telle sorte que la couche d'émulsion photosensible à l'halo- génure d'argent soit exposée au laser à travers la couche de dispersion de la lumière, cette dernière contenant des particules de dispersion de la lumière susceptibles d'être dissoutes et éliminées au cours du développement, le diamètre 2467421 - des particules étant compris entre 50 et 300% de la longueur d'onde de la lumière émise par le laser. 31. Dispositif photographique pour la formation d'images photographiques en réduisant au minimum l'apparition des franges d'interférence, caractérisé en ce qu'il comporte: - un élément à l'halogénure d'argent photosensible photographique pour formation d'une image tramée par exposi- tion à la lumière d'un laser, comprenant un support, au moins une couche d'émulsion photosensible à l'halogénure d'argent et une couche de dispersion de la lumière disposée de telle sorte que la couche d'émulsion photosensible à l'halogénure d'argent soit exposée au laser à travers la couche de dis- persion de la lumière, cette dernière contenant des parti- cules de dispersion de la lumière susceptibles d'être dissoutes et éliminées au cours du développement, le diamètre des par- ticules étant compris entre 50 et 300% de la longueur d'onde de la lumière émise par le laser; et, - un appareil pour exposer suivant l'image l'élément photographique, comprenant une source de lumière de laser et des moyens pour assurer l'exposition de l'élément photo- graphique à la lumière émise par le laser. 32. Dispositif selon la revendication 31, caracté- risé en ce que les particules de dispersion de la lumière sont des particules d'halogénure d'argent pratiquement insensibles à la lumière. 33. Dispositif selon la revendication 31, caractérisé en ce que le diamètre des particules de dispersion de la lumière est compris entre 50 et 150% de la longueur d'onde de la lumière émise par le laser. 34. Dispositif selon la revendication 31,caractérisé en ce que le diamètre des particules de dispersion de la lumière est compris entre 80 et 120% de la longueur d'onde de la lumière émise par le laser. 35. Dispositif selon la revendication 31, caractérisé en ce que le laser est un laser néon-hélium.- 36. Dispositif selon la revendication 31, caractérisé en ce que la concentration en particules de dispersion de la 24 2467421 lumière est comprise entre 0,3 et 2,0g/m2. 37. Dispositif selon la revendication 31, caractérisé en ce que la couche de dispersion de la lumière contient un agent de matage constitué de particules de diamètre com- pris entre 2 et 5 l. 38. Dispositif selon la revendication 37, caractérisé en ce que l'agent de matage est le méthacrylate de polymé- thyle. 39. Dispositif selon la revendication 31,caractérisé en ce qu'une couche protectrice superficielle est disposée sur la couche de dispersion de la lumière.